(57)【特許請求の範囲】
【請求項１】
多糖類及び全単量体の合計量に対して１〜３質量％のカチオン又は両性化された多糖類の
存在下に、カチオン性ラジカル重合性単量体とアニオン性ラジカル重合性単量体を重合させ
て得られた２種以上の両性水溶性高分子を含む組成物であって、前記高分子として、下記式
(1)を満たす両性高分子（以下両性高分子１という）と、下記式(2)を満たす  両性高分子（以
下両性高分子２という）又は下記式(3)及び式(4)を満たす両性高分子（以下両性高分子３という）を併用してなる組成物を含有する高分子凝集剤。
〔式１〕
Ｃａ１／Ａｎ１≧１ ・・・・(1)
〔式２〕
Ｃａ２／Ａｎ２＜１ ・・・・(2)
〔式３〕
Ｃａ３／Ａｎ３≧１ ・・・・(3)
〔式４〕
│（Ｃａ１−Ａｎ１）−（Ｃａ３−Ａｎ３）│≧１．５ ・・・・(4)
〔尚、上記式(1)〜(4)において、Ｃａ１及びＡｎ１は、それぞれ、両性高分子１における全構成単量体の合計量を１００モルに換算した場合における、全カチオン性単量体量及び全アニオン性単量体量のモル数を表し、Ｃａ２及びＡｎ２は、それぞれ前記と同様に、両性高分子２における全カチオン性単量体量及び全アニオン性単量体量のモル数を表し、Ｃａ３及びＡｎ３は、それぞれ前記と同様に、両性高分子３における全カチオン性単量体量及び全アニオン性単量体量のモル数を表す。〕
【請求項２】
前記両性高分子１、両性高分子２および両性高分子３が、多糖類に単量体の高分子がグラフト化した構造であることを特徴とする請求項1記載の高分子凝集剤。
【請求項３】
請求項１または請求項２に記載の高分子凝集剤からなる汚泥脱水剤。
【請求項４】
汚泥に対して、請求項３に記載の汚泥脱水剤を添加した後、脱水することを特徴とする汚泥の脱水方法。
【請求項５】
請求項１または請求項２に記載の高分子凝集剤からなる歩留向上剤。
【請求項６】
紙料に対して、請求項５記載の歩留向上剤を添加した後、抄紙することを特徴とする抄紙方法。
【発明の詳細な説明】
【技術分野】
【０００１】
本発明は、両性水溶性高分子を含む組成物に関するものであり、本発明の組成物は、高分子凝集剤として有用であり、特に汚泥脱水剤、歩留向上剤及び増粘剤等の用途に有用であり、これら技術分野で賞用され得るものである。
【背景技術】
【０００２】
従来から、水溶性高分子、特に高分子量の水溶性高分子は、高分子凝集剤、歩留向上剤及び増粘剤等の種々の技術分野で利用されている。【０００３】
上記水溶性高分子としては、特に製紙廃水の汚泥脱水処理においては、廃水中に含まれるパルプとの馴染みが良く、優れた汚泥脱水性能を発揮するため、澱粉を水溶性高分子で変性した高分子（以下澱粉変性高分子という）を使用する場合がある。
又、澱粉変性高分子は、汚泥脱水剤以外の用途として、パルプとの馴染みが良く、得られる紙が各種性能に優れるものとなるため、歩留向上剤等の製紙用添加剤の用途としての検討もなされている。【０００４】
澱粉変性高分子又はその製造方法としては、特定のカチオンエーテル化澱粉を幹ポリマーとし、４級アンモニウム変性したカチオン性基をグラフト側鎖に持ち、特定粘度を有する高分子（特許文献１）、多糖類の幹ポリマーに、側鎖として（メタ）アクリルアミドと（メタ）アクリル酸又はその塩とのコポリマーをグラフトさせたもの（特許文献２）、多糖類とジメチルアミノエチルメタクリレート４級塩とを、レドックス重合開始剤またはセリウム系重合開始剤を使用して製造して得られたもの（非特許文献１）等がある。【０００５】
ところで、汚泥の脱水処理には、カチオン性高分子凝集剤が単独で使用されることが多かった。
しかしながら、近年、汚泥発生量の増加及び汚泥性状の悪化により、従来のカチオン性高分子凝集剤では、汚泥の処理量に限界があることや、脱水ケーキ含水率、ＳＳ回収率等の点で処理状態は必ずしも満足できるものではなく、これらの点を改善することが要求されているため、種々の両性高分子凝集剤やこれらを使用した脱水方法が検討される様になった。
例えば、無機汚泥を含まない無機凝集剤を添加したｐＨが５〜８の有機質汚泥に、特定イオン当量のカチオンリッチ両性高分子凝集剤を添加する汚泥の脱水方法（特許文献３）、ｐＨが５〜８の有機質汚泥に、アクリレート系カチオン性高分子凝集剤と両性高分子凝集剤を併用する汚泥の脱水方法（特許文献４）、汚泥に無機凝集剤を添加し、ｐＨを５未満に設定し、特定組成のアニオンリッチ両性高分子凝集剤を添加する脱水方法（特許文献５）および排水に無機凝集剤、アニオン性高分子及びカチオンリッチ両性高分子凝集剤を順次添加する有機性排水の処理方法（特許文献６）等が知られている。【０００６】
一方、従来より抄紙工程においては、填料を含む紙料を抄紙機に送入する最終濃度に希釈する際、又は希釈後に、歩留向上剤を添加し、抄紙機からの白水中へのパルプ及び填料流出を抑制し、歩留を向上させている。【０００７】
歩留向上剤としては、通常、水溶性の高分子量ポリエチレンオキサイドやカチオン性ポリアクリルアミド等の水溶性重合体が用いられている。
しかしながら、これら水溶性重合体含む歩留向上剤は、歩留率をより向上させる目的で、歩留向上剤を比較的多量に使用する必要があり、その結果、巨大なフロックが生成し、紙の地合性を極度に悪化させてしまうという問題を有するものであった。
この問題を解決するため、最近では、カチオン性重合体とアニオン性化合物又は重合体を併用するデュアルシステムと呼ばれる方法が脚光を浴びている。その代表例としては、カチオン性重合体を添加後にベントナイト等のアニオン性無機化合物を添加する方法（特許文献７）や、カチオン性重合体の添加後にアニオン性コロイダルシリカを添加する方法等が挙げられる（特許文献８）。【０００８】
【特許文献１】特公昭６２−２１００７号公報（特許請求の範囲）
【特許文献２】特開平６−２５４３０６号公報（特許請求の範囲）
【非特許文献１】日本化学会誌、１９７６年、１０巻、１６２５〜１６３０頁
【特許文献３】特公平５−５６１９９号公報（特許請求の範囲）
【特許文献４】特許２９３３６２７号公報（特許請求の範囲）
【特許文献５】特公平６−２３９号公報（特許請求の範囲）
【特許文献６】特開平６−１３４２１３号公報（特許請求の範囲）
【特許文献７】特開平４−２８１０９５号公報（特許請求の範囲）
【特許文献８】特許第２９４５７６１号公報（特許請求の範囲）
【発明の開示】
【発明が解決しようとする課題】
【０００９】
しかしながら、特許文献３〜同６記載の両性高分子からなる汚泥脱水剤は、それなりに特長を有するものではあるが、最近の廃水の難脱水化傾向に対して、必ずしも有効的な方法とは言い難いものであった。【００１０】
又、特許文献７及び同８記載の歩留向上剤は、歩留率と紙の地合性のバランス性に比較的優れているいるものの、そのレベルは未だ不十分であり、さらに、これらの歩留向上剤は２液を併用して使用する必要があるため、抄紙工程においてそれぞれの剤の添加箇所、添加のタイミング及び添加量のバランス等といった、使用方法が煩雑であるという問題を有するものであった。【００１１】
又、特許文献１及び同２並びに非特許文献１記載の澱粉変性高分子を、汚泥脱水剤及び歩留向上剤等の高分子凝集剤として使用した場合、廃水の種類や紙料に含まれる原料パルプ種類等によっては、凝集・脱水性能が不十分となる場合があった。特に、適用する汚泥によっては、造粒性が不十分であった。より具体的には、廃水等に高分子凝集剤を添加した後、フロックを素早く形成し、かつ攪拌を続けても崩れにくいという点で、不十分であった。【００１２】
本発明者らは、前記課題を解決するため、イオン当量の異なる２種の両性高分子を含む組成物からなる高分子凝集剤を提案している（特許文献９）。
この高分子凝集剤は、前記課題を解決する優れた性能を有するものであるが、さらなる汚泥脱水性能及び歩留り向上性能が要求される用途においては、不十分となる場合があった。特に、汚泥脱水剤として使用する場合、適用する汚泥によっては、造粒性が不十分であり、より具体的には、前記と同様の点で不十分であり、又歩留向上剤として使用する場合、使用する紙料によっては、歩留率が良好であっても紙の地合性が不十分となる場合があった。【００１３】
本発明者らは、種々の汚泥や抄紙系に対して各種凝集性能に優れる組成物であって、特に高分子凝集剤として優れる組成物を見出すため鋭意検討を行い、さらに種々の汚泥に対する脱水性能に優れ、特に造粒性に優れる汚泥脱水剤、並びに高い歩留率を実現できることはもちろんのこと、同時に紙の高地合性が確保でき、さらには使用方法が簡便な新規な歩留向上剤を見出すため、鋭意検討を行ったのである。【００１４】
【特許文献９】特開２００３−１７５３０２号公報（特許請求の範囲）
【課題を解決するための手段】
【００１５】
本発明者らは、種々の検討の結果、多糖類にカチオン性単量体とアニオン性単量体を重合させて得られた２種以上の両性水溶性高分子を含む組成物であって、それら高分子として、前記単量体の割合が異なるものを使用したものが有効であること見出し、本発明を完成した。
以下、本発明を詳細に説明する。
尚、本明細書においては、アクリレート又はメタクリレートを（メタ）アクリレートと表し、アクリル酸又はメタクリル酸を（メタ）アクリル酸と表し、アクリルアミド又はメタクリルアミドを（メタ）アクリルアミドと表す。【００１６】
１．両性水溶性高分子
本発明で使用する両性水溶性高分子（以下単に両性高分子という）は、多糖類の存在下に、カチオン性ラジカル重合性単量体（以下単にカチオン性単量体という）とアニオン性ラジカル重合性単量体（以下単にアニオン性単量体という）を重合させて得られたものである。
以下、それぞれの成分及び製造方法について説明する。【００１７】
1−1．多糖類
本発明における多糖類としては、種々のものが使用できる。
例えば、天然物系多糖類としては、澱粉が挙げられ、具体的には、馬鈴薯澱粉、モチ馬鈴薯澱粉、甘藷澱粉、モチトウモロコシ澱粉、高アミローストウモロコシ澱粉、小麦粉澱粉、米澱粉、タピオカ澱粉、サゴ澱粉、グルマンナン及びガラクタン等、並びに小麦粉、トウモロコシ粉、切干甘藷及び切干タピオカ等の原料澱粉等が挙げられる。
澱粉以外の多糖類としては、メチルセルロース、エチルセルロース、ヒドロキシエチルセルロース及びカルボキシメチルセルロース等のセルロース、アルギン酸ナトリウム、アラビアゴム、デキストラン、ゼラチン、カゼイン、コラーゲン、キチン並びにキトサン等が挙げられる。【００１８】
多糖類としては、澱粉が好ましく、具体的には、前記したもの等が挙げられ、馬鈴薯澱粉、モチ馬鈴薯澱粉、甘藷澱粉、モチトウモロコシ澱粉、高アミローストウモロコシ澱粉、小麦粉澱粉、米澱粉、タピオカ澱粉、サゴ澱粉、グルマンナン及びガラクタン等が好ましい。
澱粉としては、化学的又は酵素的に修飾して得られる加工澱粉を使用することができる。加工方法としては、例えば、酸化、エステル化、エーテル化及び酸処理化等が挙げられる。【００１９】
本発明における多糖類としては、前記した多糖類を常法によりカチオン化又は両性化されたものであり、後記する単量体との共重合性に優れ、又凝集剤としての性能に優れる。
【００２０】
多糖類のカチオン化は、常法に従えば良い。
カチオン化としては、原料澱粉をカチオン化剤で処理する方法が挙げられる。カチオン化剤の具体例としては、ジエチルアミノエチルクロライド等の３級アミン、並びに３−クロロ−２−ヒドロキシプロピルトリメチルアンモニウムクロライド及びグリシジルトリメチルアンモニウムクロライド等の４級アンモニウム塩等が挙げられる。
カチオン化された多糖類のカチオン置換度は、窒素原子換算で０．０１〜０．０６質量／質量％であることが好ましく、より好ましくは０．０２〜０．０６質量／質量％である。【００２１】
多糖類としては、カチオン化後に、公知の反応がなされたものであっても良い。例えば、アニオン化反応がなされた両性多糖類でも良い。アニオン化反応の具体例としては、無機リン酸等によるリン酸エステル化；尿素リン酸化及び次亜ハロゲン酸塩等による酸化；モノクロロ酢酸によるカルボキシメチル化；並びに硫酸化等が挙げられる。【００２２】
多糖類としては、糊液として使用することが好ましいため、多糖類にクッキングの処理がなされたものを使用することが好ましい。ここで、クッキングとは、多糖類を糊化温度以上に加熱処理する方法である。この場合の加熱温度としては、使用する澱粉の種類に応じて適宜設定すれば良いが、７０℃以上が好ましい。澱粉のクッキングは、バッチ式でも、連続式でも行うことができる。
クッキングは、前記カチオン化後に行うことも、カチオン化と同時に行うこともできる。
使用する澱粉糊液の粘度は、固形分濃度が１０〜４０質量％で、２５℃においてＢ型粘度計で測定した値が、１００〜１００００ｍＰａ・ｓであることが好ましい。【００２３】
本発明で使用する多糖類の糊液は、水で希釈して３〜１０質量％のスラリーとしたものを使用することが好ましい。
尚、使用する多糖類の糊液が老化し、固化したり、水への分散性が乏しくなった場合には、使用前にクッキングの処理がなされたものを使用することが好ましい。この場合のクッキングの方法としては、前記と同様の方法が挙げられる。【００２４】
1−2．カチオン性単量体
カチオン性単量体としては、ラジカル重合性を有するものであれば種々の化合物が使用でき、具体的には、ジメチルアミノエチル（メタ）アクリレート、ジエチルアミノエチル（メタ）アクリレート及びジメチルアミノエチル（メタ）アクリレート及びジエチルアミノ‐２‐ヒドロキシプロピル（メタ）アクリレート及びジメチルアミノプロピル（メタ）アクリレート等のジアルキルアミノアルキル（メタ）アクリレートの塩酸塩及び硫酸塩等の３級塩；ジメチルアミノエチル（メタ）アクリルアミド等のジアルキルアミノアルキル（メタ）アクリルアミドの塩酸塩及び硫酸塩等の３級塩；ジアルキルアミノアルキル（メタ）アクリレートの塩化メチル付加物等のハロゲン化アルキル付加物及び塩化ベンジル付加物等のハロゲン化アリール付加物等の４級塩、並びにジアルキルアミノアルキル（メタ）アクリルアミドの塩化メチル付加物等のハロゲン化アルキル付加物及び塩化ベンジル付加物等のハロゲン化アリール付加物等の４級塩等が挙げられる。
これらの中でも、ジアルキルアミノアルキル（メタ）アクリレートの４級塩が好ましく、ジアルキルアミノアルキル（メタ）アクリレートのハロゲン化アルキル付加物がより好ましい。【００２５】
1−3．アニオン性単量体
アニオン性単量体としては、ラジカル重合性を有するものであれば種々の化合物が使用でき、具体的には、（メタ）アクリル酸、クロトン酸、イタコン酸及びマレイン酸等の不飽和カルボン酸及びその塩が挙げられる。塩としては、アンモニウム塩、ナトリウム及びカリウム等のアルカリ金属塩が挙げられる。
これらの中でも、（メタ）アクリル酸が好ましい。【００２６】
1−4．その他の単量体
本発明における両性高分子は、前記カチオン性単量体及びアニオン性単量体を必須とするものであるが、必要に応じて、ノニオン性ラジカル重合性単量体（以下ノニオン性単量体という）併用することができる。【００２７】
ノニオン性単量体としては、（メタ）アクリルアミド、ジメチル（メタ）アクリルアミド、ジエチル（メタ）アクリルアミド及びヒドロキシルエチル（メタ）アクリレート、エチレンオキサイド付加メトキシ（メタ）アクリレート及びエチレンオキサイド付加（メタ）アリルエーテル等が挙げられる。
これらの中でも、（メタ）アクリルアミドが好ましい。【００２８】
単量体としては、必要に応じて、前記以外の単量体を併用することもできる。当該単量体の例としては、メトキシエチル（メタ）アクリレート、ブトキシエチル（メタ）アクリレート、エチルカルビトール（メタ）アクリレート、メチル（メタ）アクリレート、エチル（メタ）アクリレート及びビニルアセテート等が挙げられる。【００２９】
1−5．製造方法
本発明の両性高分子は、多糖類の存在下、カチオン性単量体及びアニオン性単量体を重合させて得られたものである。
この場合の製造方法としては、重合開始剤及び多糖類の存在下、カチオン性単量体及びアニオン性単量体を、常法に従い重合させる方法等が挙げられる。
以下、使用するそれぞれの成分及び重合方法等について、説明する。【００３０】
１）多糖類と単量体の割合・組み合わせ
本発明の両性高分子における、多糖類と単量体の割合としては、多糖類及び全単量体の合計量に対して、単量体が９７〜９９質量％である。
単量体の割合が５０質量％に満たない場合は、得られる高分子が水に不溶性となったり、得られる高分子を凝集剤として使用する場合において、高分子量の高分子が得られない場合がある。
【００３１】
本発明における好ましい単量体の組合せとしては、[1]カチオン性単量体としてジアルキルアミノアルキルアクリレートの３級塩又は４級塩、アニオン性単量体としてアクリル酸塩及びノニオン性単量体としてアクリルアミドからなる共重合体、[2]カチオン性単量体としてジアルキルアミノアルキルメタクリレートの３級塩又は４級塩、アニオン性単量体としてアクリル酸塩及びノニオン性単量体としてアクリルアミドからなる共重合体、並びに[3]カチオン性単量体としてジアルキルアミノアルキルメタクリレートの３級塩又は４級塩、ジアルキルアミノアルキルアクリレートの３級塩又は４級塩、アニオン性単量体としてアクリル酸塩及びノニオン性単量体としてアクリルアミドからなる共重合体がある。【００３２】
２）重合開始剤
重合開始剤としては、アゾ系重合開始剤、レドックス系重合開始剤及び光重合開始剤等が挙げられる。以下、それぞれの重合開始剤について説明する。【００３３】
(1)アゾ系重合開始剤
アゾ系重合開始剤としては、種々の化合物が使用でき、例えば、４，４’−アゾビス（４−シアノ吉草酸）（１０時間半減期温度６９℃、以下括弧内の温度は同様の意味を示す）、２，２’−アゾビスイソブチロニトリル（６５℃）、２，２’−アゾビス（２−メチルブチロニトチル）（６７℃）、２，２’−アゾビス［２−メチル−Ｎ−（２−ヒドロキシエチル）プロピオンアミド］（８６℃）、２，２’−アゾビス（２−アミジノプロパン）塩酸塩（５６℃）、２，２’−アゾビス[２−(２−イミダゾリン−２−イル）プロパン]塩酸塩（４４℃）等を挙げることができる。
アゾ系重合開始剤は、単独で使用しても又は２種以上を併用しても良い。【００３４】
前記したアゾ系重合開始剤の中でも、水に対する溶解性が高い点、不溶解分を含有しないか又は含有量の少ない両性高分子を生成する点、高分子量の両性高分子を生成する点、両性高分子中の未反応単量体が少ない点等から、アゾ系重合開始剤として、１０時間半減期温度が５０℃以上の化合物が好ましく、５０〜９０℃の化合物がより好ましく、５０〜７０℃の化合物が更に好ましい。【００３５】
アゾ系重合開始剤の使用割合としては、多糖類及び単量体の合計量に対して、５０〜５０００ｐｐｍが好ましく、より好ましくは１００〜３０００ｐｐｍであり、更に好ましくは３００〜１０００ｐｐｍである。アゾ系重合開始剤の使用割合が５０ｐｐｍに満たない場合は、重合が不完全で残存モノマーが多くなり、一方５０００ｐｐｍを超えると得られる水溶液高分子が低分子量体となる。【００３６】
(2)レドックス系重合開始剤
レドックス系重合開始剤は、酸化剤と還元剤を併用したものである。
酸化剤としては、多糖類の水素引抜き効果があり、多糖類に単量体を好ましくグラフトできる点で、過酸化物が好ましい。過酸化物としては、過硫酸ナトリウム、過硫酸カリウム及び過硫酸アンモニウム等の過硫酸塩、ベンゾイルパーオキサイド、ｔ−ブチルハイドロパーオキサイド、コハク酸パーオキサイド等の有機過酸化物、過酸化水素、並びに臭素酸ナトリウム等が挙げられる。これらの中でも、重合開始時の低温状態においても水素引き抜き効果に優れる点で、過硫酸塩が好ましい。
還元剤としては、亜硫酸ナトリウム等の亜硫酸塩、亜硫酸水素ナトリウム等の亜硫酸水素塩、アスコルビン酸及びその塩、ロンガリット、亜ニチオン酸及びその塩、トリエタノールアミン、並びに硫酸第一銅が挙げられる。
過酸化物と還元剤の好ましい組合わせとしては、過硫酸塩と亜硫酸塩、過硫酸塩と亜硫酸水素塩等が挙げられる。【００３７】
酸化剤の割合としては、多糖類及び単量体の合計量に対して、１０〜１０００ｐｐｍが好ましく、より好ましくは２０〜５００ｐｐｍであり、特に好ましくは４０〜２００ｐｐｍである。この割合が１０ｐｐｍに満たないと、水素引き抜きが不十分となり、一方１０００ｐｐｍを超えると、両性高分子の分子量が小さくなり十分な性能が発揮できないことがある。
還元剤の割合としては、多糖類及び単量体の合計量に対して１０〜１０００ｐｐｍが好ましく、より好ましくは２０〜５００ｐｐｍである。【００３８】
レドックス系重合開始剤を使用する場合には、重合促進剤として、塩化第二銅、塩化第一鉄、等の無機金属系の重合促進剤を添加することが好ましい。【００３９】
(3)光重合開始剤
光重合開始剤としては、多糖類の水素引抜き効果があり、多糖類に単量体を好ましくグラフトできる点で、ケタール型光重合開始剤及びアセトフェノン型光重合開始剤等が好ましい。この場合、光開裂して発生してベンゾイルラジカルが発生し、これが水素引抜き剤として機能する。
ケタール型光重合開始剤としては、２，２−ジメトキシ−１，２−ジフェニルエタン−１-オン及びベンジルジメチルケタール等が挙げられる。
アセトフェノン型光重合開始剤としては、ジエトキシアセトフェノン、４‐（２−ヒドロキシエトキシ）フェニル−（２−ヒドロキシ−２−プロピル）ケトン、１−ヒドロキシシクロヘキシル−フェニルケトン、２−メチル−２モルホリノ（４−チオメチルフェニル）プロパン−１−オン、２−ベンジル−２−ジメチルアミノ−１−（４−モルホリノフェニル）−ブタン、２−ヒドロキシ−２−メチル−１−フェニルプロパン−１−オン及び２−ヒドロキシ−２メチル−１−〔４−（１−メチルビニル）フェニル〕のオリゴマー等が挙げられる。
これら以外にも、ベンゾイン型光重合開始剤、チオキサントン型光重合開始剤及び特開２００２−０９７２３６で記載された様なポリアルキレンオキサイド基を有する光重合開始剤も使用することができる。【００４０】
光重合開始剤の割合としては、多糖類及び単量体の合計量に対して、１０〜１０００ｐｐｍが好ましく、より好ましくは２０〜５００ｐｐｍであり、更に好ましくは４０〜２００ｐｐｍである。この量が１０ｐｐｍに満たないと、水素引き抜きが不十分となるか又は残存モノマーが多くなることがあり、１０００ｐｐｍを超えると両性高分子の分子量が小さくなり性能が発揮できないことがある。【００４１】
光重合開始剤を使用する場合には、トリエタノールアミン及びメチルジエタノールアミン等のアミン系光増感剤等の光増感剤を併用することもできる。【００４２】
３）重合形式
重合形式としては、水溶液重合、逆相懸濁重合及び逆相エマルション重合等が挙げられ、取り扱いが容易である点で、水溶液重合及び逆相エマルション重合が好ましい。【００４３】
水溶液重合を採用する場合においては、水性媒体中に、多糖類及び単量体を溶解又は分散させ、重合開始剤の存在下１０〜１００℃で重合させる方法等が挙げられる。原料の多糖類及び単量体は、水中に溶解又は分散させたものを、水性媒体に添加して使用する。
逆相エマルション重合を採用する場合においては、多糖類及び単量体を含む水溶液と、ＨＬＢが３〜６である疎水性界面活性剤を含む有機分散媒とを攪拌混合し乳化させた後、重合開始剤の存在下１０〜１００℃で重合させ、油中水型（逆相）重合体エマルションを得る方法が挙げられる。有機分散媒としては、ミネラルスピリット等の高沸点炭化水素系溶剤等が挙げられる。
水性媒体中又は有機分散媒中の多糖類及び単量体の割合は、目的に応じて適宜設定すれば良く、２０〜７０質量％が好ましい。【００４４】
重合方法としては、使用する重合開始剤の種類に従い、光重合やレドックス重合等を行えば良い。
具体的な重合方法としては、多糖類及び単量体を含む水溶液に、又は多糖類及び単量体を含む逆相乳化液に重合開始剤を添加すれば良い。
重合方法としては、光重合とレドックス重合を併用することも可能である。【００４５】
分子量の調節を行う場合、連鎖移動剤を使用しても良い。連鎖移動剤としては、メルカプトエタノール及びメルカプトプロピオン酸等のチオール化合物や、亜硫酸ナトリウム、重亜硫酸水素ナトリウム及び次亜リン酸ナトリウム等の還元性無機塩類等が挙げられる。【００４６】
本発明では、水溶液重合が好ましく、この場合、特に重合時間が早く生産性に優れるため、重合を光照射下で行うことが好ましい。【００４７】
光照射重合を行う場合において、照射する光としては、紫外線又は／及び可視光線が用いられ、そのうちでも紫外線が好ましい。
光照射の強度は、単量体の種類、光重合開始剤及び／又は光増感剤の種類や濃度、目的とする両性高分子の分子量、重合時間などを考慮して決定されるが、一般に０．５〜１，０００Ｗ／ｍ2が好ましく、５〜４００Ｗ／ｍ2がより好ましい。
光源としては、例えば、蛍光ケミカルランプ、蛍光青色ランプ、メタルハライドランプ及び高圧水銀ランプ等を使用することができる。【００４８】
光照射重合反応において、単量体の水溶液の温度は特に制限されないが、光重合反応を温和な条件下で円滑に進行させるために、通常は、５〜１００℃であることが好ましく、１０〜９５℃であることがより好ましい。重合開始時の温度としては、得られる両性高分子の分子量を大きいものとすることができ、さらに除熱が容易である点で、５〜１５℃が好ましい。【００４９】
単量体の水溶液の光照射重合反応は、バッチ式で行っても、又は連続式で行っても良い。【００５０】
４）好ましい重合方法
両性高分子の製造方法としては、多糖類、アゾ系重合開始剤及び水素引抜き剤の存在下、カチオン性単量体及びアニオン性単量体を重合する方法が、多糖類に高分子量の重合体をグラフトすることができるうえ、残存モノマー量が少なく、得られる両性高分子を凝集剤として使用した場合、各種凝集性能に優れたものとなる理由で好ましい。【００５１】
アゾ系重合開始剤としては、前記と同様のものが挙げられる。
水素引抜き剤としては、レドックス系水素引抜き剤（以下ＲＤ引抜き剤という）及び光重合開始剤系水素引抜き剤（以下ＰＴ引抜き剤という）等が挙げられる。ＲＤ引抜き剤及びＰＴ引抜き剤は、多糖類から水素引き抜きする他、単量体の重合開始剤としても機能する。
ＲＤ引抜き剤としては、酸化剤等が好ましく、具体例としては、前記と同様のものが挙げられる。この場合、還元剤と併用することが好ましい。
ＰＴ引抜き剤としては、ケタール型光重合開始剤及びアセトフェノン型光重合開始剤等が好ましく、具体例としては、前記と同様のものが挙げられる。【００５２】
５）得られた両性高分子の処理方法
水溶液重合により得られた両性高分子は、通常ゲル状で、公知の方法で細断し、バンド式乾燥機、遠赤外線式乾燥機等で温度６０〜１５０℃程度で乾燥し、ロール式粉砕機等で粉砕して粉末状の高分子とされ、粒度調整され、あるいは添加剤等が加えられて使用される。
油中水型（逆相）エマルション重合で得られた両性高分子を実際に使用する場合には、ＨＬＢの比較的高い親水性界面活性剤を添加し、水で希釈、転相させて水中油型エマルションとして使用する。
両性高分子としては、粉末状品のものが好ましく使用される。【００５３】
両性高分子としては、分子量の指標である０．５％塩粘度が１０〜２００ｍＰａ・ｓのものが好ましく、後記する高分子凝集剤として使用する場合、安定した脱水処理を達成するためには、１５〜１２０ｍＰａ・ｓのものがより好ましく、１５〜９０ｍＰａ・ｓのものが特に好ましい。
尚、本発明において０．５％塩粘度とは、４％塩化ナトリウム水溶液に両性高分子を０．５％溶解した試料を２５℃で、Ｂ型粘度計にて、ローターＮｏ．１又は２を用いて、６０ｒｐｍで測定した値をいう。【００５４】
両性高分子は、多糖類に単量体の高分子がグラフト化した、グラフト共重合体が主成分であれば良いが、多糖類に単量体の高分子がグラフトしなかった重合体が存在していても良い。【００５５】
２．組成物
本発明の組成物は、前記両性高分子として、カチオン性単量体とアニオン性単量体単位の割合が異なる２種以上の両性高分子を含むものであり、具体的には、下記式(1)を満たす両性高分子（以下両性高分子１という）と、下記式(2)を満たす両性高分子（以下両性高分子２という）又は下記式(3)及び式(4)を満たす両性高分子（以下両性高分子３という）を併用してなるものである。
〔式１〕
Ｃａ１／Ａｎ１≧１                  ・・・・(1)
〔式２〕
Ｃａ２／Ａｎ２＜１                  ・・・・(2)
〔式３〕
Ｃａ３／Ａｎ３≧１                  ・・・・(3)
〔式４〕
│（Ｃａ１−Ａｎ１）−（Ｃａ３−Ａｎ３）│≧１．５    ・・・・(4)
〔尚、上記式(1)〜(4)において、Ｃａ１及びＡｎ１は、それぞれ、両性高分子１における全構成単量体の合計量を１００モルに換算した場合における、全カチオン性単量体量及び全アニオン性単量体量のモル数を表し、Ｃａ２及びＡｎ２は、それぞれ前記と同様に、両性高分子２における全カチオン性単量体量及び全アニオン性単量体量のモル数を表し、Ｃａ３及びＡｎ３は、それぞれ前記と同様に、両性高分子３における全カチオン性単量体量及び全アニオン性単量体量のモル数を表す。〕【００５６】
本発明における両性高分子１と両性高分子２を併用した組成物について説明する。当該組成物は、カチオンリッチな両性高分子１とアニオンリッチな両性高分子２を併用したものである。
この場合の両性高分子１としては、さらにＣａ１／Ａｎ１が１．５〜１０．０のものが好ましく、両性高分子２としてはＣａ２／Ａｎ２が０．５〜０．９のものが好ましい。【００５７】
次に、本発明における両性高分子１と両性高分子３を併用した組成物について説明する。当該組成物は、いずれもカチオンリッチな両性高分子である両性高分子１と両性高分子３を併用し、それらを構成するカチオン性単量体単位とアニオン性単量体の差が大きいものと小さいものを併用するものである。
この場合のＣａ１／Ａｎ１としては１．２〜４０．０が好ましく、Ｃａ３／Ａｎ３としては１．２〜４０．０が好ましい。
│（Ｃａ１−Ａｎ１）−（Ｃａ３−Ａｎ３）│としては１．５〜４０．０が好ましい。この値が１．５に満たないと、ブレンドによる高性能の凝集性能を発揮できないことがある。【００５８】
両性高分子１〜同３は、前記単量体割合を満たす様にカチオン性単量体とアニオン性単量体を共重合して得ることができる。【００５９】
本発明の組成物は、両性高分子１に、両性高分子２又は両性高分子３を混合することにより製造することができる。又、後記する汚泥の脱水や抄紙工程においては、それぞれの成分を別々に添加することもできる。
両性高分子１〜同３としては、それぞれ１種を使用することも、２種以上を併用することもでき、両性高分子１〜同３の１種づつを使用することが簡便であり好ましい。【００６０】
組成物における両性高分子の割合としては、目的に応じて適宜設定すれば良いが、両性高分子１及び同２からなる組成物の場合は、両性高分子１が４０〜９０質量％及び両性高分子２が６０〜１０質量％の範囲が好ましい。
両性高分子１及び同３からなる組成物の場合は、両性高分子１が１０〜９０質量％及び両性高分子３が９０〜１０質量％の範囲が好ましい。【００６１】
両性高分子凝集剤として粉末のものを使用する場合には、使用に際して、硫酸水素ナトリウム、硫酸ナトリウム及びスルファミン酸等を添加することが好ましい。又、脱水処理に悪影響がでないかぎり公知の添加剤と混合して使用しても良い。【００６２】
３．用途
本発明で得られる組成物は、種々の用途に応用することが可能であり、特に高分子凝集剤として有用である。高分子凝集剤としては、さらに汚泥脱水剤、及び歩留向上剤等の製紙工程における抄紙用薬剤等に好ましく使用できる。
本発明の高分子凝集剤は、特に汚泥脱水剤及び歩留向上剤として有用なものである。以下、汚泥脱水剤及び歩留向上剤について説明する。【００６３】
3−1．汚泥脱水剤及び汚泥の脱水方法
本発明の高分子凝集剤を汚泥脱水剤（以下高分子凝集剤ということもある）として使用する場合、高分子としては、粉末状のものや逆相乳化物が好ましい。実際の使用に当たっては、高分子が粉末の場合には、粉末を水に溶解させ水溶液として使用する。又、高分子が逆相乳化物の場合には、水で希釈、転相させて水中油型エマルションとして使用する。
又、汚泥脱水剤として粉末のものを使用する場合には、使用に際して、硫酸水素ナトリウム、硫酸ナトリウム及びスルファミン酸等を添加することが好ましい。又、脱水処理に悪影響がでないかぎり公知の添加剤と混合して使用しても良い。【００６４】
本発明の汚泥脱水剤は、種々の汚泥に適用可能であり、下水、し尿、並びに食品工業、化学工業及びパルプ又は製紙工業汚泥等の一般産業排水で生じる有機性汚泥及び凝集沈降汚泥を含む混合汚泥等を挙げることができる。
本発明の汚泥脱水剤は、特に繊維分が少ない汚泥や余剰比率の高い汚泥に好ましく適用できるものである。具体的には、余剰比率が１０ＳＳ％以上の汚泥に好ましく適用でき、より好ましくは２０〜５０ＳＳ％の汚泥に適用できる。【００６５】
本発明の汚泥脱水剤を使用する脱水方法は、具体的には、汚泥に汚泥脱水剤を添加した後、脱水する方法である。
まず、汚泥に汚泥脱水剤を添加し、汚泥フロックを形成させる。フロックの形成方法は、公知の方法に従えば良い。【００６６】
又、必要に応じて、無機凝集剤、有機カチオン性化合物、カチオン性高分子凝集剤及びアニオン性高分子凝集剤を併用することができる。【００６７】
無機凝集剤としては、硫酸アルミニウム、ポリ塩化アルミニウム、塩化第二鉄及び硫酸第一鉄及びポリ硫酸鉄等を例示できる。【００６８】
有機カチオン性化合物としては、ポリマーポリアミン、ポリアミジン及びカチオン性界面活性剤等を例示できる。【００６９】
無機凝集剤又は有機カチオン性化合物を添加した場合においては、ｐＨを４〜８とすることが、より効果的に汚泥の処理を行うことができるため好ましい。
ｐＨの調整方法としては、無機凝集剤又は有機カチオン性化合物を添加した後、当該ｐＨ値を満たす場合は、特にｐＨ調整の必要はないが、本発明で限定する範囲を満たさない場合は、酸又はアルカリを添加して調整する。
酸としては、塩酸、硫酸、酢酸及びスルファミン酸等を挙げることができる。又、アルカリとしては、苛性ソーダ、苛性カリ、消石灰及びアンモニア等が挙げられる。【００７０】
カチオン性高分子凝集剤としては、前記したカチオン性単量体の単独重合体及び前記したカチオン性単量体及びノニオン性単量体の共重合体等を挙げることができる。【００７１】
アニオン性高分子凝集剤としては、前記したアニオン性単量体の単独重合体及び前記したアニオン性単量体及びノニオン性単量体の共重合体等を挙げることができる。【００７２】
高分子凝集剤の汚泥に対する添加割合としては、５〜５００ｐｐｍが好ましく、ＳＳに対しては０．０５〜１質量％が好ましい。高分子凝集剤とその他の高分子凝集剤を併用する場合は、全高分子凝集剤の合計量が前記添加割合を満たすことが好ましい。【００７３】
汚泥脱水剤、その他凝集剤の添加量、攪拌速度、攪拌時間等は、従来行われている脱水条件に従えば良い。【００７４】
このようにして形成したフロックは、公知の手段を用いて脱水し、脱水ケーキとする。【００７５】
脱水装置としては、スクリュープレス型脱水機、ベルトプレス型脱水機、フィルタープレス型脱水機及びスクリューデカンター等を例示することが出来る。【００７６】
又、本発明の汚泥脱水剤は、濾過部を有する造粒濃縮槽を使用する脱水方法にも適用可能である。
具体的には、汚泥に、無機凝集剤を添加し、さらに汚泥脱水剤を添加した後、又は汚泥脱水剤と共に、該汚泥の濾過部を有する造粒濃縮槽に導入し、該濾過部からろ液を取り出すと共に造粒し、この造粒物を脱水機で脱水処理する方法等が挙げられる。【００７７】
3−2．歩留向上剤及び抄紙方法
本発明の組成物を歩留向上剤として使用する場合、高分子としては、粉末状のものや逆相乳化物が好ましい。実際の使用に当たっては、前記と同様に、高分子が粉末の場合には、粉末を水に溶解させ水溶液として使用し、高分子が逆相乳化物の場合には、水で希釈、転相させて水中油型エマルションとして使用する。この場合の固形分としては、いずれの場合も、０．０１〜０．５質量％が好ましく、より好ましくは０．０１〜０．１質量％である。【００７８】
本発明の組成物を使用した抄紙方法は、常法に従えば良く、紙料に対して、本発明の組成物を添加した後、抄紙すれば良い。
歩留向上剤の添加方法としては常法に従えば良く、例えば、紙料を抄紙機に送入する最終濃度に希釈する際、又は希釈後に添加する。【００７９】
歩留向上剤が適用される紙料としては、通常の抄紙工程で使用されるものであればよく、通常、少なくともパルプ及び填料を含み、必要に応じて填料以外の添加剤、具体的には、サイズ剤、定着剤、紙力増強剤及び着色剤等を含むものである。
本発明の歩留向上剤は、パルプとして、パルプ中に占める脱墨古紙等の古紙比率が比較的高いものに好ましく適用できる。又、本発明の歩留向上剤は、填料比率の高い抄紙系、中性抄紙系、高速抄紙系に好ましく適用できる。
填料としては、白土、カオリン、アガライト、タルク、炭酸カルシウム、炭酸マグネシウム、硫酸石灰、硫酸バリウム、酸化亜鉛及び酸化チタン等が挙げられる。サイズ剤としては、アクリル酸・スチレン共重合体等が挙げられ、定着剤としては、硫酸バンド、カチオン澱粉及びアルキルケテンダイマー等が挙げられ、紙力増強剤としては、澱粉及びカチオン性又は両性ポリアクリルアミド等が挙げられる。【００８０】
歩留向上剤の好ましい添加割合としては、紙料中の乾燥パルプ質量当たり、０．００５〜０．８質量％が好ましく、より好ましくは０．００５〜０．５質量％である。
歩留向上剤の添加後の紙料のｐHとしては、５〜１０に維持することが好ましく、より好ましくは５〜８である。歩留向上剤の添加後に、紙料は直ちに抄紙機に送入される。
【発明の効果】
【００８１】
本発明の組成物によれば、高分子凝集剤として使用した場合、汚泥脱水剤として種々の汚泥に対して、凝集攪拌混和槽でのフロックの成長性とその維持性という造粒性に特に優れ、濾過速度が速く、得られるフロックの自立性及び剥離性に優れるという、各種脱水性能に優れたものとなる。
又、歩留向上剤としては、抄紙工程における添加場所、タイミング等の影響を受けにくい1液タイプとして使用することができ、紙の地合性と抄紙工程の歩留率を高度にバランス化することができる。
【発明を実施するための最良の形態】
【００８２】
本発明は、２種以上の両性高分子を含む組成物であって、前記両性高分子として両性高分子１と両性高分子２とを併用してなる組成物であるか、又は両性高分子１と両性高分子３とを併用してなる組成物である。
当該組成物としては、両性高分子凝集剤として好ましく使用できる。
高分子凝集剤の好ましい用途としては、汚泥脱水剤及び歩留向上剤が挙げられる。
汚泥脱水剤として使用する場合、汚泥に対して、汚泥脱水剤を添加した後、脱水する汚泥の脱水方法に好ましく使用でき、歩留向上剤として使用する場合、紙料に対して歩留向上剤を添加した後、抄紙する抄紙方法に好ましく使用できる。
【実施例】
【００８３】
以下、実施例及び比較例を挙げ、本発明をより具体的に説明する。
尚、以下において、「％」とは、質量％を意味し、「部」とは質量部を意味する。【００８４】
○製造例１
ジメチルアミノエチルアクリレート塩化メチル４級塩（以下、「ＤＡＣ」という。）水溶液、アクリル酸（以下、「ＡＡ」という。）水溶液及びアクリルアミド（以下、「ＡＭ」という。）水溶液を、各単量体がモル比でＤＡＣ／ＡＡ／ＡＭ＝４２／５／５３（重量比でＤＡＣ／ＡＡ／ＡＭ＝６６．３／３．０／３０．７）で固形分５６％となる様に、ステンレス製反応容器に合計７６０ｇ仕込んだ。
両性化澱粉スラリー〔王子コンスターチ（株）製エースＫＴ−２４５。固形分：２２％以下、「ＫＴ−２４５」という。〕を、イオン交換水を使用して、固形分５％まで希釈し、さらに８０℃で３０分加熱しクッキングし、固形分６％の両性化澱粉スラリーとした。当該両性化澱粉スラリーを、単量体及び澱粉の固形分換算合計量に対して３％分に相当する２１３gを仕込み、イオン交換水を２０g加えて、全単量体及び澱粉の固形分濃度４３％、総重量１．０ｋｇに調整して、攪拌分散させた。
続いて、窒素ガスを６０分間溶液に吹き込みながら溶液温度を１０℃に調節後、全単量体及び澱粉の固形分重量を基準として、アゾビスアミジノプロパン塩酸塩（以下、Ｖ−５０という。）を１０００ｐｐｍ、塩化第二銅を０．３ｐｐｍ、過硫酸アンモニウムを３０ｐｐｍ、亜硫酸水素ナトリウムを３０ｐｐｍとなるように加えて、反応容器の上方から、１００Ｗブラックライトを用いて６．０ｍＷ／ｃｍ2の照射強度で６０分間照射して重合を行い、含水ゲル状の水溶性両性高分子を得た。
得られた両性高分子を容器から取り出し、実施例１と同様の条件で乾燥・粉砕して粉末状の両性高分子を得た。この両性高分子をＳＣＲ−１という。
得られた高分子について、塩粘度を測定した。その結果を表１に示す。【００８５】
○製造例２〜同８
使用する成分及び割合を、下記表１の通り変更する以外は製造例１と同様の方法で水溶性高分子を製造した。尚、製造例４〜同８については、澱粉を使用せず、単量体のみを使用した。
得られた水溶性高分子について、０．５％塩粘度を測定した。それらの結果を表１に示す。【００８６】
【表１】
0004894264.tif 000002
【００８７】
〇実施例１（汚泥脱水剤の用途）
両性高分子としてＳＣＲ−１の７０部とＳＡＲ−１の３０部を使用し、これらを混合して組成物を製造し、これを高分子凝集剤（以下ＳＢＬ−１という）として使用した。
製紙汚泥（ＳＳ：３８，２００ｍｇ／ｌ、ＶＳＳ：２１，７００ｍｇ／ｌ、繊維分５８０ｍｇ／ｌ）２００ｍｌを３００ｍｌのビーカーに採取し、スリーワンモーターで１００ｒｐｍにて６０秒間攪拌後、続いて高分子凝集剤の０．２％水溶液を汚泥に対して、８０ｐｐｍ添加した後、スリーワンモーターで１００ｒｐｍにて６０秒間攪拌してフロックを形成させた。この時のフロックの造粒性を下記の３段階で評価し、得られたフロックの粒径を測定した。
その後、ヌッチェに、８０メッシュの濾布を敷き、その上に円筒を立て、前記汚泥フロック分散液を円筒内に流し込み、重力濾過した。１０秒後の濾液容量を測定し、これを濾過速度とした。得られた濾液の外観を目視で観察し、下記の３段階で評価した。濾過後、円筒を取り外し、得られたケーキについて、下記の３段階で評価した。
評価結果を表３に示す。【００８８】
・造粒性
優：攪拌すると直ちに粒径の大きなフロックを形成し、攪拌によってフロックが破壊され難かった。
良：攪拌すると直ちに粒径の大きなフロックを形成するが、攪拌によってフロックが破壊され易かった。
不良：攪拌を続けても粒径の比較的小さなフロックしか形成せず、例え形成しても攪拌により破壊されやすかった【００８９】
・濾過外観
優：完全に透明。良好：僅かに浮遊物あり。不良：多くの浮遊物あり。【００９０】
・自立性
優：完全にケーキが自力で立った。良好：僅かにケーキが流れた。不良：ケーキが流れてしまった。【００９１】
○比較例１及び同２（汚泥脱水剤の用途）
高分子凝集剤として、実施例１と同様の方法で、下記表２に示す組成物（ＢＬ−１）を調製した。
高分子凝集剤として、下記表３に示す凝集剤を使用する以外は、実施例１と同様にして汚泥の脱水処理を行った。
実施例１と同様に評価した結果を、表３に示す。【００９２】
【表２】
0004894264.tif 000003
【００９３】
【表３】
0004894264.tif 000004
【００９４】
実施例の高分子凝集剤は、各種汚泥脱水性能に優れるものであった。
これに対して、比較例１で使用した高分子凝集剤ＢＬ−１は、ＳＢＬ−１の澱粉未変性ブレンド体に相当するものであるが、攪拌と続けるとフロックが破壊されやすく、その結果として各種脱水性能が不十分なものであった。比較例２で使用した高分子凝集剤ＣＯ−１は、ＳＢＬ−１と同じ単量体組成であるが単一の両性高分子からなり、澱粉変性されていないものであるが、これもフロックの造粒性に劣り、各種脱水性能が不充分なものであった。【００９５】
〇実施例２（汚泥脱水剤の用途）
両性高分子としてＳＣＲ−１の５０部とＳＣＲ−２の５０部を使用し、これらを混合して組成物を製造し、これを高分子凝集剤（以下ＳＢＬ−２という）として使用した。
製紙汚泥（ＳＳ：１３，６００ｍｇ／ｌ、ＶＳＳ：１０，０００ｍｇ／ｌ、繊維分４１００ｍｇ／ｌ）２００ｍｌを使用し、高分子凝集剤の０．２％水溶液を汚泥に対して、３０ｐｐｍを添加する以外は、実施例１と同様の方法でフロックを形成させた。
実施例１と同様に評価した結果を、表５に示す。【００９６】
○比較例３及び同４（汚泥脱水剤の用途）
高分子凝集剤として、実施例２と同様の方法で、下記表４に示す組成物（ＢＬ−２）を調製した。
高分子凝集剤として、下記表５に示す凝集剤を使用する以外は、実施例２と同様にして汚泥の脱水処理を行った。
実施例２と同様に評価した結果を、表５に示す。【００９７】
【表４】
0004894264.tif 000005
【００９８】
【表５】
0004894264.tif 000006
【００９９】
実施例の高分子凝集剤は、各種汚泥脱水性能に優れるものであった。
これに対して、比較例３で使用した両性高分子凝集剤ＢＬ−２は、ＳＢＬ−２の澱粉未変性ブレンド体に相当するものであるが、攪拌を続けるとフロックが破壊されやすく、その結果として各種脱水性能が不十分なものであった。比較例４で使用したＣ−１はＳＢＬ−２と同じ単量体組成であるが単一の両性高分子からなり澱粉変性されていないものであるが、これもフロックの造粒性に劣り、各種脱水性能が不十分なものであった。【０１００】
〇実施例３（歩留向上剤の用途）
歩留向上剤として、ＳＢＬ−１の０．０５質量％を含む水溶液を使用した。
脱墨古紙及び広葉樹クラフトパルプを、離解、叩解し、脱墨古紙（５０ＳＳ％）と広葉樹クラフトバルプ（５０ＳＳ％）とからなる固形分１％のパルプスラリー（以下原料パルプスラリーという）を使用した。尚、古紙及びパルプの離解は、１％の試料を使用する以外は、ＪＩＳ  Ｐ  ８１２１に準拠したカナダ標準ろ水度（カナディアン  スタンダード  フリーネス、以下ＣＳＦという）で３５０ｍｌとなるまで行った。
原料パルプスラリーに、１０００ｒｐｍで攪拌しながら、下記[1]〜[5]の成分を３０秒おきにこの順で添加し、ダイナミックドレネージジャー法にて総歩留率を測定した。又地合性は歩留向上剤添加後のパルプスラリーを使用して、熊谷理機工業（株）製角型ブロンズスクリ−ンにより抄紙し、角型シートマシーンプレスにてプレス後、オートドライヤー１００℃にて乾燥して出来た紙の地合をフォーメーションテスターによって地合指数（数値大程良好）を測定した。
得られた結果を表６に示す。尚、パルプスラリーの最終ｐＨは７．９であった。【０１０１】
[1]軽質炭酸カルシウム：２０％（パルプスラリー中のパルプ固形分に対する割合。以下、単に「対パルプ」と表す）
[2]カチオン澱粉：０．３％（対パルプ）
[3]硫酸バンド：１．７％（対パルプ）
[4]紙力増強剤〔DAC/AA/AM=20/10/70（モル比）の共重合体の１５％水溶液。粘度；３５００ｍPa.s〕：０．５％
[5]歩留向上剤：２５０ｐｐｍ（対パルプ）【０１０２】
〇比較例５及び同６（歩留向上剤の用途）
歩留向上剤として表４に示したものを使用した以外は実施例３と同様の方法により歩留向上剤としての性能を評価した。得られた結果を表４に示す。【０１０３】
【表６】
0004894264.tif 000007
【０１０４】
表６の結果より、本発明の歩留向上剤は、総歩留率と地合性が共に優れているのに対し、比較例５及び同６では、総歩留率又は地合性のいずれかが不十分なものであった。【０１０５】
○実施例４（歩留向上剤の用途）
歩留向上剤として、ＳＢＬ−２の０．０５質量％を含む水溶液を使用し、脱墨古紙パルプを、離解、叩解し、脱墨古紙（１００ＳＳ％）で固形分１％のパルプスラリーを使用した以外は、実施例３と同様の方法により抄紙を行い、評価した。
得られた結果を表７に示す。尚、パルプスラリーの最終ｐＨは７．９であった。【０１０６】
〇比較例７及び同８（歩留向上剤の用途）
歩留向上剤として表７に示したものを使用した以外は実施例４と同様の方法により歩留向上剤としての性能を評価した。得られた結果を表７に示す。【０１０７】
【表７】
0004894264.tif 000008
【０１０８】
表７の結果より、本発明の歩留向上剤は、総歩留率と地合性が共に優れているのに対し、比較例７及び同８では、総歩留率又は地合性のいずれかが不十分なものであった。
【産業上の利用可能性】
【０１０９】
本発明の組成物は、高分子凝集剤として好ましく利用でき、特に汚泥脱水剤及び歩留向上剤としてより好ましく利用できる。